(57)【要約】【課題】導熱性、絶縁性、耐高温性及び耐燃性を有する粘着剤及び粘着テープを提供する。【解決手段】かかる粘着剤の組成物は、10wt%〜90wt%のシリコーンゴムであって、前記シリコーンゴムは、150℃以上の温度に耐え、150℃の温度の下で分裂分解が実質的に発生せず、硬度が温度の変化につれて実質的に変化しない、シリコーンゴムと、0.01wt%〜75wt%の金属水酸化物と、0.01wt%〜80wt%の金属酸化物と、を含む。【選択図】図４
2013147652.tif 000002
【特許請求の範囲】
【請求項１】
導熱性、絶縁性、耐高温性及び耐燃性を有する粘着剤であって、
基材と、
粘着剤組成物と、を含み、
前記粘着剤組成物は、
10wt%〜90wt%のシリコーンゴムであって、前記シリコーンゴムは、150℃以上の温度に耐え、150℃の温度の下で分裂分解が実質的に発生せず、硬度が温度の変化につれて実質的に変化しない、シリコーンゴムと、
0.01wt%〜75wt%の金属水酸化物と、
0.01wt%〜80wt%の金属酸化物と、を含む、粘着剤。
【請求項２】
0.01wt%〜30wt%の窒化物を更に含む、請求項１に記載の導熱性、絶縁性、耐高温性及び耐燃性を有する粘着剤。
【請求項３】
0.01wt%〜3wt%のアルミ粉末を更に含む、請求項１に記載の導熱性、絶縁性、耐高温性及び耐燃性を有する粘着剤。
【請求項４】
0.01wt%〜5wt%のプライマーを更に含む、請求項１に記載の導熱性、絶縁性、耐高温性及び耐燃性を有する粘着剤。
【請求項５】
前記金属水酸化物は、水酸化アルミ及び水酸化マグネシウムのうちの少なくとも一つを含む、請求項１に記載の導熱性、絶縁性、耐高温性及び耐燃性を有する粘着剤。
【請求項６】
前記金属水酸化物の平均粒径は、0.1〜100μmである、請求項５に記載の導熱性、絶縁性、耐高温性及び耐燃性を有する粘着剤。
【請求項７】
前記金属酸化物は、片状、不規則状、又は球状の酸化アルミ、酸化亜鉛、及び酸化マグネシウムのうちの少なくとも一つを含む、請求項１に記載の導熱性、絶縁性、耐高温性及び耐燃性を有する粘着剤。
【請求項８】
前記金属酸化物の平均粒径は、0.1〜100μmである、請求項７に記載の導熱性、絶縁性、耐高温性及び耐燃性を有する粘着剤。
【請求項９】
前記窒化物は、窒化アルミ及び窒化ホウ素のうちの少なくとも一つを含む、請求項２に記載の導熱性、絶縁性、耐高温性及び耐燃性を有する粘着剤。
【請求項１０】
前記窒化物の平均粒径は、0.5〜300μmである、請求項９に記載の導熱性、絶縁性、耐高温性及び耐燃性を有する粘着剤。
【請求項１１】
前記アルミ粉末の平均粒径は、1〜20μmである、請求項３に記載の導熱性、絶縁性、耐高温性及び耐燃性を有する粘着剤。
【請求項１２】
前記プライマーは、シランをシリコーン非含有材料の基材の粘着促進剤として含み、シロキサン樹脂を含む粘着剤組成物とシリコーン非含有材料の基材とがともに用いられる時に、両者の界面に架橋反応を行わせて、粘着機能を持たせる、請求項４に記載の導熱性、絶縁性、耐高温性及び耐燃性を有する粘着剤。
【請求項１３】
少なくとも一つの離型フィルムを更に含み、前記離型フィルムは、前記粘着剤組成物の少なくとも一つの面を覆う、請求項１に記載の導熱性、絶縁性、耐高温性及び耐燃性を有する粘着剤。
【請求項１４】
前記粘着剤は、両面粘着テープとして用いられる時に、
第一面及び第二面を有する基材と、
前記第一面を覆う第一粘着剤組成物と、
前記第二面を覆う第二粘着剤組成物と、を含み、
前記基材は、前記第一粘着剤組成物と前記第二粘着剤組成物との間に挟まれる、請求項１に記載の導熱性、絶縁性、耐高温性及び耐燃性を有する粘着剤。
【請求項１５】
前記基材は、金属箔である、請求項１４に記載の導熱性、絶縁性、耐高温性及び耐燃性を有する粘着剤。
【請求項１６】
前記基材は、ガラス繊維である、請求項１４に記載の導熱性、絶縁性、耐高温性及び耐燃性を有する粘着剤。
【請求項１７】
前記基材は、有機重合体である、請求項１４に記載の導熱性、絶縁性、耐高温性及び耐燃性を有する粘着剤。
【請求項１８】
前記基材は、導熱シリコーンシートである、請求項１４に記載の導熱性、絶縁性、耐高温性及び耐燃性を有する粘着剤。
【請求項１９】
前記粘着剤は、片面粘着テープとして用いられる時に、
前記粘着剤組成物の第一面を覆う基材と、
前記粘着剤組成物の第二面を覆う前記離型フィルムと、を含み、
前記粘着剤組成物は、前記基材と前記離型フィルムとの間に挟まれる、請求項１３に記載の導熱性、絶縁性、耐高温性及び耐燃性を有する粘着剤。
【請求項２０】
前記基材は、金属箔である、請求項１９に記載の導熱性、絶縁性、耐高温性及び耐燃性を有する粘着剤。
【請求項２１】
前記基材は、有機重合体である、請求項１９に記載の導熱性、絶縁性、耐高温性及び耐燃性を有する粘着剤。
【請求項２２】
前記基材は、ガラス繊維である、請求項１９に記載の導熱性、絶縁性、耐高温性及び耐燃性を有する粘着剤。
【請求項２３】
前記基材は、導熱シリコーンシートである、請求項１９に記載の導熱性、絶縁性、耐高温性及び耐燃性を有する粘着剤。
【請求項２４】
前記粘着剤組成物の厚みは、0.5〜20mmである、請求項１に記載の導熱性、絶縁性、耐高温性及び耐燃性を有する粘着剤。
【請求項２５】
前記粘着剤組成物の熱抵抗は、5℃／W以下である、請求項１に記載の導熱性、絶縁性、耐高温性及び耐燃性を有する粘着剤。
【請求項２６】
前記粘着剤組成物の体積抵抗（volume  resistivity）は、108（ohm−cm）より大きい、請求項１に記載の導熱性、絶縁性、耐高温性及び耐燃性を有する粘着剤。
【請求項２７】
前記粘着剤組成物は、UL  94V-0規格に符合する、請求項１に記載の導熱性、絶縁性、耐高温性及び耐燃性を有する粘着剤。
【発明の詳細な説明】
【技術分野】
【０００１】
本発明は、同時に導熱性、絶縁性、耐高温性及び耐燃性を有する新規の粘着剤組成物及びこの粘着剤組成物を含む粘着剤に関し、特に、本発明は、UL  94V-0の国際耐燃規格に符合する粘着剤組成物及びこの粘着剤組成物を含む粘着剤に関し、このような粘着剤組成物を含む粘着剤は、同時に導熱性、絶縁性、耐高温性及び耐燃性を有し、また、片面粘着テープ（「片面粘着シート」とも称される）又は両面粘着テープ（「両面粘着シート」とも称される）として用いられ得る。
【背景技術】
【０００２】
粘着剤組成物は、その一般的な機能が２つの物品をしっかりと接着することであるので、幅広く使用されている。ある特定の場合、粘着剤組成物に他の実用的な性質を与えることが望ましい。例えば、コンピュータのマザーボードに特別な粘着剤組成物を使うことがある。このような粘着剤組成物により発熱源と放熱装置をしっかりと接着することが望ましい。また、このような粘着剤組成物により発熱源からの熱を放熱装置に導き得ることも望ましい。
【０００３】
市場では、今のところ、導熱性を有する既知の両面粘着テープがあり、このような両面粘着テープにより発熱源からの熱を放熱装置に導くことができる。このような導熱性を有する両面粘着テープは、一般的に、アクリル系粘着剤（acrylic  adhesive）を基材に塗布することにより得られたものであり、発熱源と放熱装置とを接着するために用いられる。しかし、その主要成分は、有機化合物を主とするアクリル系粘着剤であり、このような導熱性のある両面粘着テープの欠点は、高温に耐えず（一般的に言えば、100℃以下）、耐燃性がなく、また、導熱性も良くないとのことである。
【０００４】
また、今のところ、市場では、シリコーン系粘着剤を基材に塗布することにより製作される導熱性のある両面粘着テープ製品もある。このよう製品は、ある程度の耐高温性（一般的に言えば、180℃以下）を有するが、シリコーンを主とするので、依然として耐燃性を有しない。さらに、今のところ、市場では、導熱性のある極薄の粘着テープ製品もあるが、厚みが不足している原因で、材料の強度が明らかに不十分である。
【０００５】
よって、導熱性、絶縁性及び耐燃性を有し、特に、UL  94V-0の国際耐燃規格に符合し、より厳しい、より高い要求を満たすことができる粘着剤組成物及び粘着剤へのニーズが高まっている。
【発明の概要】
【発明が解決しようとする課題】
【０００６】
本発明の目的は、同時に導熱性、絶縁性、耐高温性及び耐燃性を有する新規の粘着剤組成物及びこの粘着剤組成物を含む粘着剤、特に、UL  94V-0の国際耐燃規格に符合する粘着剤組成物及びこの粘着剤組成物を含む粘着剤を提供することにある。また、場合によっては、本発明の粘着剤及びその組成物は、極小の厚み及び離型フィルムを有し、片面粘着テープ又は両面粘着テープとして用いられ得る。
【課題を解決するための手段】
【０００７】
本発明の一側面によれば、導熱性、絶縁性、耐高温性及び耐燃性を有する粘着剤が提供される。本発明による導熱性、絶縁性、耐高温性及び耐燃性を有する粘着剤は、基材及び粘着剤組成物を含む。基材は、金属箔、ガラス繊維、有機重合体、又は、導熱性のあるシリコーンシートであってよい。
【０００８】
本発明の他の側面によれば、導熱性、絶縁性、耐高温性及び耐燃性を有する粘着剤組成物が提供される。粘着剤組成物は、シリコーンゴム、金属水酸化物、及び、金属酸化物を含み、場合によっては、窒化物、アルミ粉末、及び、非シリコーンゴム基材への使用時にシランにより調製される所要なプライマー（couplant）（伝達媒質）を含んでもよい。
【０００９】
シリコーンゴムは、粘着剤組成物全体の10wt%〜90wt%を占める。金属水酸化物は、熱を受けた後に水及び対応の金属酸化物を生成し、粘着剤組成物全体の0.01%〜75wt%を占め、また、水酸化アルミ及び水酸化マグネシウムのうちの少なくとも一つであってもよい。金属酸化物は、粘着剤組成物全体の0.01wt%〜80wt%を占め、例えば、酸化アルミ、酸化マグネシウム、及び、酸化亜鉛のうちの少なくとも一つであってもよい。
【００１０】
場合によって必要な窒化物は、粘着剤組成物全体の0.01wt%〜30wt%を占め、金属窒化物又は非金属窒化物であってもよく、例えば、窒化アルミ及び窒化ホウ素のうちの少なくとも一つであってもよく。場合によって必要なアルミ粉末は、粘着剤組成物全体の0.01wt%〜3wt%を占める。
【００１１】
場合によって必要なプライマーは、各類のシランを単独使用でき、又は、シランに溶剤を添加することにより調整されるものであってもよい。プライマーは、粘着剤組成物全体の0.01wt%〜5wt%を占め、単独使用してもよく、又は、溶剤と混合してから使用してもよい。シリコーンゴムには、シリコーンゴムとの架橋反応（cross-linking  reaction）を利用して接着を行い、シリコーンゴミと非シリコーン系基材との間の粘着力を強化する。
【００１２】
本発明の一実施態様では、導熱性、絶縁性、耐高温性及び耐燃性を有する粘着剤は、さらに、粘着剤組成物の少なくとも一面を覆う離型フィルムを含んでもよい。好ましくは、粘着剤が両面粘着テープとして用いられる時に、離型フィルムは、それぞれ、第一粘着剤組成物及び第二粘着剤組成物を覆う。
【００１３】
本発明の他の実施態様では、導熱性、絶縁性、耐高温性及び耐燃性を有する粘着剤は、さらに、片面粘着テープとして用いられてもよく、この場合、離型フィルムは、粘着剤組成物のうちの一面を覆う。
【００１４】
本発明の他の実施態様では、導熱性、絶縁性、耐高温性及び耐燃性を有する粘着剤は、さらに、第一粘着剤組成物及び第二粘着剤組成物を含んでもよい。第一粘着剤組成物は、基材の第一面を覆い、第二粘着剤組成物は、基材の第二面を覆い、これにより、基材は、第一粘着剤組成物と第二粘着剤組成物との間に挟まれる。
【００１５】
本発明の他の実施態様では、離型フィルムは、粘着剤組成物のある面を覆い、これにより、粘着剤組成物は、基材と離型フィルムとの間に挟まれる。
【００１６】
本発明の他の実施態様では、導熱性、耐燃性、耐高温性を有する粘着剤組成物は、基材表面に直接塗布され、又は、単独使用されもよい。
【００１７】
本発明の他の実施態様では、粘着剤組成物の厚みは、0.5〜20mmである。
【００１８】
本発明の他の実施態様では、粘着剤組成物の熱抵抗は、5oC／W以下である。
【００１９】
本発明の他の実施態様では、粘着剤組成物の体積抵抗（volume  resistivity）は、108（ohm−cm）より大きい。
【００２０】
本発明の他の実施態様では、粘着剤組成物は、UL  94V-0の国際耐燃規格に符合する。
【００２１】
本発明の他の実施態様では、耐燃性又は耐高温性又は導熱性を有し且つ耐電圧性を有する基材の厚みは、0.05mm〜20mmである。
【図面の簡単な説明】
【００２２】
【図１】粘着剤組成物と基材とによる片面粘着テープの製造プロセスを示す図である。
【図２】本発明の粘着剤が極薄の片面粘着テープを形成し得ることを示す図である。
【図３】本発明の粘着剤が片面粘着テープを形成することを示す図である。
【図４】本発明の粘着剤が極薄の両面粘着テープを形成し得ることを示す図である。
【図５】本発明の粘着剤が基材を有する両面粘着テープを形成することを示す図である。
【図６】本発明の粘着剤が基材を有する両面粘着テープを形成することを示す図である。
【図７】本発明の粘着剤が基材を有する両面粘着テープを形成することを示す図である。
【図８】本発明の粘着剤が基材を有する圧縮可能な片面粘着テープを形成することを示す図である。
【図９】本発明の粘着剤が基材を有する両面粘着テープを形成することを示す図である。
【発明を実施するための形態】
【００２３】
次に、添付した図面を参照しながら、本発明の好適な実施形態を詳細に説明する。
【００２４】
本発明は、同時に導熱性、絶縁性、耐高温性及び耐燃性を有する新規の粘着剤組成物及びこの粘着剤組成物を含む粘着剤を提供する。本発明による粘着剤は、少なくとも、シリコーンゴム、金属水酸化物、及び金属酸化物を含み、場合によっては、窒化物及びアルミ粉末を含んでもよい。また、非シリコーン基材への使用時に、さらに、シランにより調製される所要なプライマーを含んでもよい。
【００２５】
シリコーンゴムは、耐高温性のあるキャリヤーとされてもよく、金属水酸化物及び金属酸化物は、耐燃性を向上するために用いられ得る。窒化物及びアルミ粉末のうちの少なくとも一つは、導熱性を向上するために用いられ得る。例えば、シランのプライマーが単独使用する又は溶剤と混合してから使用する時に、シリコーン非含有材料の基材との間に化学結合を生成させ、結合強度を向上することができる。そのうち、金属酸化物の含有比が上がる時に、導熱効果がよくなり、耐燃効果がよい。好ましくは、本発明の粘着剤中の組成物は、完全に硬化したものでなく（not  fully  cured）、また、適切な粘性を有する。
【００２６】
シリコーンゴムは、粘着剤全体の10wt%〜90wt%を占め、好ましくは、20wt%〜50wt%を占める。このようなシリコーンゴムは、150oC以上の高温に耐えるこがてき、また、150oCの高温の下で分裂分解が実質的に発生せず、且つ硬度も温度の変化につれて実質的に変化しない。なお、ここでいう「実質的に」とは、温度の変化につれてシロキサン樹脂の硬度全体の変化範囲が10度以内であり、UL157（Gaskets  and  Seals）の国際安全規格における熱劣化テスト結果及び言及の規格に符合することを指す。このようにして、テスト中に熱可塑性ゴム接着剤の硬度の変化が正負10度以内であれば、使用及び機能に影響はない。シリコーンゴムは、USA  Momentive（GE）、USA  Dow  Corning、又は、Japan  Shin  Etsu等により製造されるシリコーンゴムであってもよく、例えば、感圧粘着剤製品に用いるUSA  Momentive製のシリコーン原料（PSA系列）も、本発明の粘着剤組成物のシリコンゴムの一つである。
【００２７】
金属水酸化物は、粘着剤組成物全体の0.01wt%〜75wt%を占め、好ましくは、20wt%〜50wt%を占める。金属水酸化物は、熱を受けた後に水及び対応の金属酸化物を生成することができ、例えば、水酸化亜鉛、水酸化アルミ、及び、水酸化マグネシウムのうちの少なくとも一つであってもよい。金属水酸化物は、粘着剤組成物全体の耐燃性の向上に役立つことができる。
【００２８】
金属酸化物は、粘着剤組成物全体の0.01wt%〜80wt%を占め、好ましくは、20wt%〜50wt%を占める。金属酸化物は、典型元素の酸化物又は遷移元素の酸化物であってもよく、例えば、酸化アルミ、酸化亜鉛、又は、酸化マグネシウムなどのうちの少なくとも一つであってもよい。金属酸化物は、粘着剤組成物全体の導熱効果、耐燃効果及び絶縁効果の向上に役立つことができる。
【００２９】
場合によって必要な窒化物は、粘着剤組成物全体の0.01wt%〜30wt%を占め、好ましくは、10wt%〜20wt%を占める。窒化物は、金属窒化物又は非金属窒化物であってよく、粘着剤組成物全体の導熱性の向上に役立つことができる。例えば、窒化アルミ又は窒化ホウ素などは、シリコーンゴムに添加され、導熱効果の向上に役立つことができる。そのうち、窒化アルミが多結晶の形で存在する時に、熱伝導係数は70〜210W／mKであるが、単晶体の窒化ホウ素の熱伝導係数は、100W／mKである。
【００３０】
場合によって必要なアルミ粉末は、粘着剤組成物全体の0.01wt%〜3wt%を占め、好ましくは、0.5wt%〜1wt%を占める。純度が高く、球形に近い、且つ酸化されにくいアルミ粉末であって、平均粒径が1〜50μmで、アルミ粉末の熱伝導係数が約230W／mKのものは、粘着剤組成物全体の導熱性の向上に役立つことができる。
【００３１】
場合によって必要なプライマーは、粘着剤組成物全体の0.01wt%〜5wt%を占め、好ましくは、1wt%〜3wt%を占める。プライマーの機能は、主に、シリコーンゴムと非シリコーン基材との間の交互作用力を強化することである。伝達媒質は、例えば、USA  Momentive（GE）、USA  Dow  Corning、Japan  Shin  Etsu、又はGermany  Degussa  AG等により製造されるシランを単独使用してもよく、又は、シランに溶剤を添加することにより調製されるシランプライマーを使用してもよい。また、溶剤は、トルエン、キシレン、イソプロピル・アルコール、ブタノン、又は、ISOPAR（登録商標）等を使用してもよい。シランをベースとする伝達媒質は、シランの有機官能基グループと非シリコーン基材との間の加水分解反応により、両者間を化学結合で結合し、このような架橋反応は、シリコーンゴミと非シリコーン基材との間の粘着力の強化に役立つことができる。
【００３２】
本発明の粘着剤組成物は、適切な調製を経た後に、同時に導熱性、絶縁性、耐高温性及び耐燃性を有することができる。調製方式としては、密閉式混煉機又は開放式混煉機により均一撹拌するとのような方式がある。粘着剤組成物の熱抵抗は、5℃／W以下であってもよく、さらに、異なる耐燃性添加物により、所要の異なる熱伝導係数を得ることができる。粘着剤組成物の体積抵抗は、少なくとも、108（ohm−cm）より大きく、通常、1011（ohm−cm）より大きく、好ましくは、1014（ohm−cm）より大きい。本発明の粘着剤組成物の耐燃規格は、国際通用の耐燃規格を参照する。例えば、本発明の粘着剤組成物の耐燃規格は、UL  94V-0の規格に符合する。
【００３３】
国際通用の耐燃規格UL  94V-0は、プラスチック及びゴム材料の標準サンプルが燃えた後の自然燃焼時間、自然燃焼速度、落下物の状態に基づいて、プラスチック及びゴムの耐燃性グレードを制定する。UL  94V-0は、公開の技術規格であるので、公開されているUL  94V-0の関連規格を参照することができる。
【００３４】
場合によっては、本発明の粘着剤組成物及び粘着剤は、極小の厚みを有してもよい（即ち、極薄であってもよい）。例如、粘着剤組成物の厚みは、0.02〜20mmであってもよく、通常、0.5〜0.05mmであってもよく、好ましくは、0.2〜0.05mmであってもよい。よって、本発明の粘着剤組成物は、厚みが極小の片面粘着テープ又は両面粘着テープを形成することができる。
【００３５】
図１は、粘着剤組成物と基材（例えばカプトン（登録商標）（Kapton））との片面粘着テープの製造プロセスを示す。図１に示すように、まず、カプトン（登録商標）（Kapton）基材の片面にシランプライマーを塗布し、それから、室温下において陰乾させる。その後、シランプライマー上に、予め調製された本発明の粘着剤組成物を均一塗布する。本発明の粘着剤組成物の成分は、例えば、50%のシリコーンゴム、30%の酸化アルミ、18%の窒化アルミ、及び2%のシランプライマーを含有する。続いて、乾燥器の中で、130℃の温度により、架橋反応（cross-linking  reaction）を行わせ、それから、20分後にそれを取り出して粘着剤組成物上に離型フィルムを貼り付ければ完成となる。
【００３６】
本発明の一実施例では、本発明の粘着剤は、厚みが極小の片面粘着テープを形成することができる。図２は、本発明の粘着剤が極薄の片面粘着テープを形成し得ることを示す。本発明の粘着剤9は、基材11、粘着剤組成物12、及び離型フィルム13を含む。部品10は、シラン含有のプライマーである。基材11は、導熱性が極めてよい金属箔、例えば、アルミ箔であってもよい。粘着剤組成物12の詳細については、上述の記載を参照することができる。基材11と粘着剤組成物12との総厚みは、約0.05mmまで小さい。プライマー10は、粘着剤組成物12と非シリカゲル基材11との間の粘着力の強化に役立つことができる。
【００３７】
粘着剤組成物12は、基材11の一面を覆い、離型フィルム13は、粘着剤組成物12の他の面を覆い、これにより、粘着剤組成物12は、基材11及び離型膜13の間に挟まれる。使用時に、離型フィルム13を取り外して、粘着剤組成物12をターゲット物品上に接着すればよい。図２に示す本発明の粘着剤9は、導熱性が極めてよい基材11を有するので、高温を持続的に発する発熱源及び高導熱の場合に特に適用でき、例えば、コンピュータのマザーボードと中央処理装置（CPU）との間、又は、アダプターなどの発熱源と放熱体との間の粘着剤による熱伝導機能に適用できる。
【００３８】
本発明の他の一実施例では、本発明の粘着剤は、他の種類の片面粘着テープを形成してもよい。図３は、本発明の粘着剤が片面粘着テープを形成し得ることを示す。本発明の粘着剤19は、基材20、粘着剤組成物22、及び離型フィルム23を含む。部品21は、シラン含有のプライマーである。基材20は、有機重合体であってもよく、好ましくは、耐熱、高抵抗、且つ強靭の有機重合体であり、例えば、カプトン（登録商標）（Kapton）は、ポリイミド（polyimide；PI）膜を主とする絶縁膜／粘着テープであって、米国Du  Pont社の製品である。カプトン（登録商標）は、高度な柔軟性、電気特性、及び抗引き裂き性等の特徴を兼備する。また、市販の一般的なポリイミド(polyimide；PI)材料を使用してもよい。基材が80℃〜150℃の温度だけに耐えればよいとすれば、一般的な市販のポリエチレン・テレフタレート(polyethylene  terephthalate；PET)又はポリカーボネートpolycarbonate；PC)材料を基材としてもよい。粘着剤組成物22の詳細については、上述の記載を参照することができる。プライマー21は、粘着剤組成物22と非シリコーン基材20との間の粘着力の強化に役立つことができる。
【００３９】
粘着剤組成物22は、基材20の一面を覆い、離型フィルム23は、粘着剤組成物22の他の面を覆い、これにより、粘着剤組成物22は、基材20と離型フィルム23との間に挟まれる。使用時に、離型フィルム23を取り外して、粘着剤組成物22をターゲット物品上に接着すればよい。図３に示す本発明の粘着剤19は、高引っ張り強さ、高断裂強度、且つ耐電圧の基材21を有して使用するので、耐電圧及び耐高温の場合に特に適用できる。
【００４０】
本発明の他の一実施例では、本発明の粘着剤は、厚みが極小の両面粘着テープを形成してもよい。図４は、本発明の粘着剤が厚みの極小の両面粘着テープを形成し得ることを示す。本発明の粘着剤30は、基材を含まず、粘着剤組成物32のみを含んでもよい。離型フィルム33は、場合によって存在する。粘着剤組成物32の詳細については、上述の記載を参照することができる。
【００４１】
離型フィルム33は、同時に粘着剤組成物32の両面を覆い、これにより、粘着剤組成物32は、離型フィルム33の間に挟まれる。使用時に、離型フィルム33を取り外して、粘着剤組成物32をターゲット物品上に接着すればよい。図４に示す本発明の粘着剤30は、基材の厚みを完全にないので、限られた応用空間に特に適用できる。
【００４２】
本発明の他の実施例では、本発明の粘着剤は、基材を有する両面粘着テープを形成してもよい。図５は、本発明の粘着剤が基材のある両面粘着テープを形成し得ることを示す。本発明の粘着剤39は、基材40、第一粘着剤組成物42、第二粘着剤組成物44、及び離型フィルム43を含み、部品41は、シラン含有のプライマーである。基材40は、導熱性が極めてよい金属箔、例如、アルミ箔であってもよい。第一粘着剤組成物42及び第二粘着剤組成物44の詳細については、上述の記載を参照することができる。プライマー41は、第一粘着剤組成物42及び第二粘着剤組成物44と非シリコーン基材40との間の粘着力の強化に役立つことができる。
【００４３】
第一粘着剤組成物42及び第二粘着剤組成物44は、それぞれ、同時に基材40の第一面40a及び第二面40bを覆い、これにより、基材40は、第一粘着剤組成物42と第二粘着剤組成物44との間に挟まれる。また、離型フィルム43は、同時に第一粘着剤組成物42及び第二粘着剤組成物44を覆うので、基材40、第一粘着剤組成物42、及び第二粘着剤組成物44は、同時に離型フィルム43の間に挟まれる。使用時に、離型フィルム43を取り外して、第一粘着剤組成物42及び第二粘着剤組成物44をそれぞれターゲット物品上に接着すればよい。図５に示す本発明の粘着剤39は、導熱性が極めてよい基材40を有して使用するので、高温を持続的に発する発熱源及び高導熱の場合に特に適用でき、例如、コンピュータのマザーボードと中央処理装置（CPU）との間、又は、アダプター等の発熱体と放熱体との間の粘着剤による熱伝導機能に適用できる。
【００４４】
本発明の他の一実施例では、本発明の粘着剤が基材のある両面粘着テープを形成してもよい。図６は、本発明の粘着剤が基材のある両面粘着テープを形成し得ることを示す。本発明の粘着剤49は、基材50、第一粘着剤組成物52、第二粘着剤組成物54、及び、離型フィルム53を含み、部品51は、シラン含有のプライマーである。基材50は、有機重合体であってもよく、好ましくは、耐熱、高抵抗且つ高強靭の有機重合体であり、例えば、カプトン（登録商標）（Kapton）は、ポリイミド（polyimide；PI）膜を主とする絶縁膜／粘着テープであって、米国Du  Pont社の製品である。カプトン（登録商標）は、高度な柔軟性、電気特性、及び抗引き裂き性等の特徴を兼備する。また、市販の一般的なポリイミド(polyimide；PI)材料を使用してもよい。基材が80℃〜150℃の温度だけに耐えればよいとすれば、一般的な市販のポリエチレン・テレフタレート(polyethylene  terephthalate；PET)又はポリカーボネートpolycarbonate；PC)材料を基材としてもよい。第一粘着剤組成物52及び第二粘着剤組成物54の詳細については、上述の記載を参照することができる。プライマー51は、第一粘着剤組成物52及び第二粘着剤組成物54と非シリコーン基材50との間の粘着力の強化に役立つことができる。
【００４５】
第一粘着剤組成物52及び第二粘着剤組成物54は、それぞれ、同時に基材50の第一面50a及び第二面50bを覆い、これにより、基材50は、第一粘着剤組成物52と第二粘着剤組成物54との間に挟まれる。また、離型フィルム53は、同時に第一粘着剤組成物52及び第二粘着剤組成物54を覆うので、基材50、第一粘着剤組成物52、及び第二粘着剤組成物54は、同時に離型フィルム53の間に挟まれる。使用時に、離型フィルム53を取り出して、第一粘着剤組成物52及び第二粘着剤組成物54をそれぞれターゲット物品上に接着すればよい。図６に示す本発明の粘着剤49は、高引っ張り強さ、高断裂強度且つ耐電圧の基材50を有して使用するので、耐電圧及び耐高温の場合に特に適用できる。
【００４６】
本発明の他の実施例では、本発明の粘着剤は、基材のある両面粘着テープを形成してもよい。図７は、本発明の粘着剤が基材のある両面粘着テープを形成し得ることを示す。本発明の粘着剤59は、基材60、第一粘着剤組成物62、第二粘着剤組成物64、及び離型フィルム63を含み、部品61は、シラン含有のプライマーである。基材60は、無機材料であってもよく、好ましくは、ガラス繊維である。ガラス繊維は、高温の下で寸法安定の特性、耐電性、耐燃性、及び、高強度などの特徴を有する。第一粘着剤組成物62及び第二粘着剤組成物64の詳細については、上述の記載を参照することができる。プライマー61は、第一粘着剤組成物62及び第二粘着剤組成物64と非シリコーン基材60との間の粘着力の強化に役立つことができる。
【００４７】
第一粘着剤組成物62及び第二粘着剤組成物64は、それぞれ、同時に基材60の第一面60a及び第二面60bを覆い、これにより、基材60は、第一粘着剤組成物62と第二粘着剤組成物64との間に挟まれる。また、離型フィルム63は、同時に第一粘着剤組成物62及び第二粘着剤組成物64を覆うので、基材60、第一粘着剤組成物62及び第二粘着剤組成物64は、同時に離型フィルム63の間に挟まれる。使用時に、離型フィルム63を取り外して、第一粘着剤組成物62及び第二粘着剤組成物64をそれぞれターゲット物品上に接着すればよい。図７に示す本発明の粘着剤59は、耐高温、高抵抗且つ高強靭の基材60を有して使用するので、細長い形状に切断する場合に特に適用できる。
【００４８】
本発明の他の実施例では、本発明の粘着剤は、圧縮可能な片面粘着テープを形成してもよい。図８は、本発明の粘着剤が片面粘着テープを形成し得ることを示す。本発明の粘着剤70は、基材71、粘着剤組成物72及び離型フィルム73を含む。基材71は、異なる硬度、耐燃性、及び絶縁性を有する導熱性シリコーンシートであってもよい。この導熱性シリコーンシートは、シリコーンゴムを主要成分とし、また、セラミック粉末などの添加物を含み、導熱効果を有する。このようにして、導熱シリコーンシートは、伸縮が可能で、異物が付着できず、且つ、発熱源にしっかりと接触することができるので、導熱の効果を向上することができる。基材71の厚みは、0.5mm〜20mmであってもよい。粘着剤組成物72の詳細については、上述の記載を参照することができる。
【００４９】
粘着剤組成物72は、基材71の一面を覆い、離型フィルム73は、粘着剤組成物72の他の面を覆い、これにより、粘着剤組成物72は、基材71と離型フィルム73との間に挟まれる。使用時に、離型フィルム73を取り外して、粘着剤組成物72をターゲット物品上に接着すればよい。図８に示す本発明の粘着剤70は、圧縮が可能で、伸縮が可能で、また、耐温性及び絶縁性などの特性を有するので、発熱源と接触する且つ発熱源の表面が平坦でない応用に特に適用でき、例えば、IC晶体に適用することができる。
【００５０】
本発明の他の実施例では、本発明の粘着剤は、基材のある両面粘着テープを形成してもよい。図９は、本発明の粘着剤が基材のある両面粘着テープを形成し得ることを示す。本発明の粘着剤74は、基材75、第一粘着剤組成物76、第二粘着物77及び離型フィルム78を含む。基材75は、異なる硬度、耐燃性、絶縁性を有する導熱シリコーンシートであってもよい。この導熱シリコーンシートは、シリコーンゴムを主要成分とし、また、セラミック粉末などの添加物を含み、導熱効果を有する。このようにして、導熱シリコーンシートは、伸縮が可能で、異物が付着できず、且つ、発熱源にしっかりと接触することができるので、導熱の効果を向上することができる。
【００５１】
本発明の粘着剤74は、圧縮が可能で、伸縮が可能で、耐温性及び絶縁性などの特性を有するので、電子製品の組み立て又は発熱源の表面が平坦でない応用に特に適用できる。第一粘着剤組成物76及び第二粘着剤組成物77の詳細については、上述の記載を参照することができる。使用時に、離型フィルム78を取り外して、第一粘着剤組成物76及び第二粘着剤組成物77をそれぞれターゲット物品上に接着すればよい。優れた粘着効果を有するので、ターゲット物品と接着した後に、持ち運びや運搬の過程では、粘着剤組成物の剥離及び位置ずれを引き起こすことがない。
【００５２】
表1は、本発明の粘着剤組成物と複数の基材により形成された片／両面粘着テープの粘着剤の模範的な性質、特に、低熱抵抗、耐高温性、耐燃性及び高抵抗などの特性を示す。これにより、本発明の粘着剤組成物が優れた導熱性、耐高温性、耐燃性及び絶縁性などの性質を有することが分かった。
【００５３】
【表１】
2013147652.tif 000003
【００５４】
まとめて言うと、本発明の粘着剤は、以下の利点を有する。
1.  UL  94V-0国際規格に符合する。
2.  再加工（re-work）が可能で、長時間後でも再び貼り付けることができる。
3.  高導熱性（熱抵抗が5℃／Wより小さい）及び長期耐高低温（-40℃〜150℃）性を有する。
4.  水に溶けず、加水分解がせず、UV光、汗、及び化妝品などに耐える。
5.  片／両面粘着テープとして用いることができ、使用時に耐高温性、導熱性且つ耐燃性を有する。
【００５５】
以上、本発明の好ましい実施形態を説明したが、本発明はこの実施形態に限定されず、本発明の趣旨を離脱しない限り、本発明に対するあらゆる変更は本発明の範囲に属する。
【符号の説明】
【００５６】
9、19、30、39、49、59、70、74  粘着剤
11、20、40、50、60、71、75  基材
10、21、41、51、61  プライマー
12、22、32、42、44、52、54、62、64、72、76、77  粘着剤組成物
13、23、33、43、53、63、73、78  離型フィルム
40a、50a、60a  第一面
40b、50b、60b  第二面
42、52、62、76  第一粘着剤組成物
44、54、64、77  第二粘着剤組成物
【図１】
2013147652.tif 000004
【図２】
2013147652.tif 000005
【図３】
2013147652.tif 000006
【図４】
2013147652.tif 000007
【図５】
2013147652.tif 000008
【図６】
2013147652.tif 000009
【図７】
2013147652.tif 000010
【図８】
2013147652.tif 000011
【図９】
2013147652.tif 000012